(57)【要約】【課題】冷やした状態で取り出した後、容器ラベル外面や容器外面に発生する結露により、持ち手や容器を入れたカバンの中が濡らさないように改良された容器ラベルを提供することを課題とする。【解決手段】プラスチックボトル、瓶、缶、カップ等の容器を被覆包装するために用いる熱収縮性を有する容器ラベルであって、少なくとも、吸水性ポリマー粒子を含むコーティング剤にて形成した吸水層と熱収縮性フィルム層とが積層されていることを特徴とする容器ラベル。【選択図】図１
2010076790.tif 000002
【特許請求の範囲】
【請求項１】
プラスチックボトル、瓶、缶、カップ等の容器を被覆包装するために用いる熱収縮性を有する容器ラベルであって、少なくとも、吸水性ポリマー粒子を含むコーティング剤にて形成した吸水層と熱収縮性フィルム層とが積層されていることを特徴とする容器ラベル。
【請求項２】
吸水性ポリマー粒子を含むコーティング剤にて形成した吸水層と熱収縮性フィルム層にさらに印刷層を積層したことを特徴とする請求項１に記載の容器ラベル。
【請求項３】
吸水層が吸水性ポリマー粒子を含むコーティング剤を熱収縮性フィルム層又は印刷層の全面に塗工して得られる吸水層であることを特徴とする請求項１または２に記載の容器ラベル。
【請求項４】
吸水層が吸水性ポリマー粒子を含むコーティング剤を熱収縮性フィルム層又は印刷層の一部領域にパターン塗工して得られる吸水層であることを特徴とする請求項１または２に記載の容器ラベル。
【発明の詳細な説明】
【技術分野】
【０００１】
本発明は清涼飲料や嗜好飲料あるいは食料、調味料等の容器として用いられるプラスチックボトル、瓶、缶、カップ等の容器を被覆包装するために用いる熱収縮性またはストレッチ性を有する容器ラベルに関する。
【背景技術】
【０００２】
清涼飲料水やコーヒー飲料など飲料を販売する容器には、容器胴部に熱収縮性を有するラベルが装着されたものが多数用いられている。容器の例としては、清涼飲料水向けのペットボトルやコーヒー飲料用のプラスチックカップが上げられる。これらのラベル付き容器は冷蔵庫等で冷やした状態で飲食される場合が多い。ところが使用時に容器を取り出した際、冷やした容器ラベル外面や容器外面に急速に結露が生じ、手を濡らしたりカバンに入れて移動した際にカバンの中を濡らしてしまうという問題点がある。特に高温多湿の場所では、この問題は顕著である。
【０００３】
このような濡れを防止する方法として、特許文献１ではラベルに断熱性を付与するため熱収縮性フィルム層、オレフィン系の発泡樹脂を積層した容器ラベルが提案されている。しかしオレフィン系の発泡樹脂では発泡倍率が高くないため、完全に結露を防ぐことは難しい。
【０００４】
また特許文献２、３では熱収縮フィルム層に不織布層を積層することで結露を吸収する容器ラベルが提案されている。この方法は結露を吸収することはできるがラベルを収縮させて容器に巻きつけた後に不織布の端が見えるのを防ぐため、不織布の一端が熱収縮フィルムより短くなるように積層している。しかしこの仕様ではラミネート工程において１本の熱収縮フィルムに対して幅方向に分割された不織布を同時にラミネートするため、供給する不織布の制御が難しい。
【特許文献１】特開２００１−１２５４８９号公報
【特許文献２】特開２００５−５５４９０号公報
【特許文献３】特開２００５−７０７３９号公報
【発明の開示】
【発明が解決しようとする課題】
【０００５】
本発明は、冷やした状態で取り出した後、容器ラベル外面や容器外面に発生する結露により、持ち手や容器を入れたカバンの中が濡らさないように改良された容器ラベルを提供することを課題とする。
【課題を解決するための手段】
【０００６】
本発明の請求項１の発明は、プラスチックボトル、瓶、缶、カップ等の容器を被覆包装するために用いる熱収縮性を有する容器ラベルであって、少なくとも、吸水性ポリマー粒子を含むコーティング剤にて形成した吸水層と熱収縮性フィルム層とが積層されていることを特徴とする容器ラベルである。
【０００７】
本発明の請求項２の発明は、吸水性ポリマー粒子を含むコーティング剤にて形成した吸水層と熱収縮性フィルム層にさらに印刷層を積層したことを特徴とする請求項１に記載の容器ラベルである。
【０００８】
本発明の請求項３の発明は、吸水層が吸水性ポリマー粒子を含むコーティング剤を熱収縮性フィルム層又は印刷層の全面に塗工して得られる吸水層であることを特徴とする請求
項１または２に記載の容器ラベルである。
【０００９】
本発明の請求項４の発明は、吸水層が吸水性ポリマー粒子を含むコーティング剤を熱収縮性フィルム層又は印刷層の一部領域にパターン塗工して得られる吸水層であることを特徴とする請求項１または２に記載の容器ラベルである。
【発明の効果】
【００１０】
本発明の容器ラベルによれば、吸水性ポリマー粒子を含むコーティング剤にて形成した吸水層と熱収縮性フィルムとが積層されていることによって、不織布を積層する場合のようなラミネートが不要であり、効果的に結露を防ぐことができる容器ラベルが得られる。
【００１１】
本発明の容器ラベルによれば、吸水性ポリマー粒子を含むコーティング剤にて形成した吸水層と熱収縮性フィルム層にさらに印刷層を積層したことによって商品の情報やデザインを付加することが出来る。
【００１２】
本発明の容器ラベルの吸水層は熱収縮性フィルムの全面塗工によって形成してもパターン塗工によって形成してもよい。全面塗工の場合は塗工方法の限定が少なくパターン版を用意する必要がないので加工工程が簡略に済むという利点があるが、デザイン上の理由等でたとえばグラビア印刷でパターン塗工を行うことも可能である。パターン塗工の場合には結露を防ぐ効果を維持するために格子パターンや市松パターン等の一定模様の繰り返しにより構成されるパターンが望ましい。
【００１３】
本発明のラベルは、冷やした状態で取り出した後に容器ラベル外面や容器外面に発生した結露をラベルの吸水層にて吸収することができるため、持ち手や容器を入れたカバンの中が濡れるのを防ぐことができる。
【発明を実施するための最良の形態】
【００１４】
以下、本発明の実施形態について図を援用して具体的に説明する。
【００１５】
図１は本発明の容器ラベルの一例を示す断面模式図であり、図２は本発明の容器ラベルの一例を示す斜視図であり、図３は本発明の容器ラベルのコーティング剤の塗工パターンの一例を示す平面図であり、図４本発明の容器ラベルを容器に密着させた一例を示す正視図である。
【００１６】
本発明の容器ラベルは、図２の（６）に示すような筒状もしくは図２の（７）に示すような袋状の形態であり、層断面は図１に示すように熱収縮性フィルム層（３）、印刷層（４）、吸水層（５）で構成されている。まず熱収縮性フィルム層に印刷した後、吸水性ポリマー粒子と樹脂とを攪拌分散させたコーティング剤を塗工する。その後工程で筒状もしくは袋状に加工する。
【００１７】
本発明の容器ラベルの熱収縮性フィルム層としては、材質については特に限定しないが、例えばポリエチレンテレフタレートなどのポリエステル系樹脂、ポリプロピレンなどのオレフィン系樹脂、スチレン−ブタジエン共重合体などのスチレン系樹脂、環状オレフィン系樹脂、塩化ビニル系樹脂などの熱可塑性樹脂から選ばれる1種、又は２種以上の混合物などからなる熱収縮性フィルム、及びこれらの積層フィルムなどを挙げることができる。
【００１８】
本発明の容器ラベルの印刷層は、商品の情報やデザインを汎用の印刷インキを用いて熱収縮性フィルムの裏面（図１参照：ラベル内面側）にグラビア印刷等の方法により加工されている。
【００１９】
本発明の容器ラベルの吸水層は、吸水性ポリマー粒子と皮膜形成樹脂を攪拌分散させたコーティング剤を塗工することで形成されている。
【００２０】
本発明の容器ラベルの吸水層のコーティング剤で使用される吸水性ポリマー粒子には、デンプン系ポリマー、セルロース系ポリマー、ヒアロン酸系ポリマー、ポリビニルアルコール系ポリマー、アクリル酸塩系ポリマー、アクリルアミドポリマー等を挙げることができる。
【００２１】
上記吸水性ポリマー粒子の好ましい使用量は、前記皮膜形成樹脂１００重量部に対して
吸水性ポリマー粒子は１００重量部以上１０００重量部以下に設定する。吸水性ポリマー粒子の使用量が１００重量部未満では吸水効果などの点で不十分であり、一方、使用量が１０００重量部を超えると塗膜物性や印刷適性などの点で不十分である。
【００２２】
本発明の容器ラベルの吸水層のコーティング剤で使用される皮膜形成樹脂としては、通常のインキに使用されている樹脂が使用できる。例えば、セルロース系樹脂、アクリル樹脂、アクリルポリオール樹脂、ウレタン樹脂、スチレン−アクリル酸樹脂、スチレン−マレイン酸樹脂、ロジン−マレイン酸樹脂などが挙げられる。これらの中でセルロース系樹脂は特に制限はなく、例えば、硝化綿、酢酸セルロース、酢酸プロピオン酸セルロース、酢酸酪酸セルロース、メチルセルロース、エチルセルロース、エチルヒドロキシエチルセルロース、ヒドロキシエチルセルロース、カルボキシメチルセルロースなどや、その混合物を挙げることができる。
【００２３】
アクリル樹脂も特に制限はなく、例えば、アクリル酸メチル、アクリル酸エチル、アクリル酸ブチルなどのアクリル酸エステルや、メタクリル酸メチル、メタクリル酸エチル、メタクリル酸ブチルなどのメタクリル酸エステルの単独重合体、アクリル酸エステルとメタクリル酸エステルとの共重合体、アクリル酸エステル、メタクリル酸エステルとスチレン、ビニルトルエン、アクリルアミド、アクリル酸、メタクリル酸などとの共重合体などを挙げることができる。
【００２４】
アクリルポリオール樹脂としても特に制限はなく、例えば、上記のアクリル酸エステル、メタクリル酸エステルなどと、アクリル酸ヒドロキシエチル、Ｎ−メチロールアクリルアミドなどとの共重合体などを挙げることができる。
【００２５】
ウレタン樹脂にも特に制限はなく、例えば、ジイソシアネートとポリエステルポリオール、ポリエーテルポリオール、アクリルポリオールなどから得られるポリウレタン樹脂、ポリウレタン尿素樹脂などを挙げることができる。
【００２６】
スチレン−マレイン酸樹脂にも特に制限はなく、例えば、スチレン−無水マレイン酸共重合体、スチレン−無水マレイン酸共重合体を部分エステル化して酸価を下げたエステル化レジンなどを挙げることができる。
【００２７】
ロジン−マレイン酸樹脂にも特に制限はなく、例えば、ロジンに無水マレイン酸を付加して得られる樹脂、この樹脂をポリオールで部分エステル化した樹脂などを挙げることができる。
【００２８】
本発明の容器ラベルの吸水層のコーティング剤で使用される皮膜形成樹脂としてさらに、その他の公知の樹脂を含有させることができる。このような樹脂としては、例えば、クマロン樹脂、ケトン樹脂、ポリビニルブチラール樹脂、エポキシ樹脂、ポリエステル樹脂、アルキッド樹脂などを任意に挙げることができる。
【００２９】
本発明の容器ラベルの吸水層のコーティング剤で使用される皮膜形成樹脂の溶媒は、特に限定しないが、例えばメタノール、エタノール等のアルコール類、酢酸エチル、酢酸ブチル等の酢酸エステル類、アセトン、メチルエチルケトン、メチルイソブチルケトン等のケトン類、ｎ−ヘキサン、トルエン等の炭化水素系溶剤等が用いられる。
【００３０】
上記皮膜形成樹脂は前記溶剤に溶解して使用するが、その濃度は通常１０〜５０重量％である。濃度が１０重量％未満では塗膜物性などの点で不十分であり、一方５０重量％を超える濃度では塗工適性などの点で不十分である。
本発明における吸水層のコーティング方法は、特に限定しないが、グラビア方式、、ロールコート方式等が用いられる。塗布量は容器ラベルとしての適性を維持できる範囲内で多いほど良いが、乾燥状態で１ｇ／ｍ2以上が好ましい。
【００３１】
なお吸水層のコーティング剤はフィルム面全面又は特定のパターンで塗工する。特定のパターンの例としては、図３に示すように格子模様や一定間隔に断続的に塗工するパターン等が挙げられる。
【００３２】
本発明の容器ラベルの形態は、冷蔵する食品等の容器の胴部に装着するために使用されるラベルであって、図２に示すように筒状又は袋状に形成されている。このようなラベルは上記の層構成を有するフィルムもしくはシートを適宜の大きさに裁断し、接着剤もしくは溶剤を用いて背張りシール（８）又は背張りシール（９）と下端シール（１０）により筒状又は袋状に形成することができる。
【実施例】
【００３３】
以下、本発明の一実施例について具体的に説明する。
【００３４】
＜実施例１＞
＜吸水層のコーティング剤の作成＞
（１）アクリル酸ブチル（被膜形成樹脂）を酢酸エチルに溶解させて、濃度４０％の酢酸エチル溶液を作る。
（２）この４０％酢酸エチル溶液２００重量部に対して、ポリアクリル酸ナトリウム（吸水性ポリマー）を２５０重量部の割合で加え、これらを攪拌混合してコーティング剤を得る。
【００３５】
＜容器ラベルの作成＞
熱収縮性ポリエチレンテレフタレートフィルム（厚み３０μｍ）の裏面（ラベル内面）にグラビア印刷し、更に印刷面上に上記吸水層のコーティング剤を３ｇ／ｍ2塗工することでラベル用フィルムを得た。このラベル用フィルムを図２（６）に示すような筒状に加工し、縦２００ｍｍ×横３００ｍｍの容器ラベルを得た。
【００３６】
この容器ラベルを容量２Ｌのペットボトル容器に挿入し、温風（温度８０℃）を当てて熱収縮させ、容器に密着させた。密着させた状態を図４に示す。これで得られたラベル付き容器に水を充填し、冷蔵庫内（４℃）で１日保管した後、外（温度２５℃、湿度７５％）に１０分間放置したところ、ラベル表面に結露は見られなかった。
【００３７】
これにより、本発明の容器ラベルは、冷やした状態で取り出した後に容器ラベル外面や容器外面に発生した結露をラベルの吸水層にて吸収することができるため、持ち手や容器を入れたカバンの中が濡れるのを防ぐことができることが確認できた。
【図面の簡単な説明】
【００３８】
【図１】本発明の容器ラベルの一例を示す断面模式図
【図２】本発明の容器ラベルの一例を示す斜視図
【図３】本発明の容器ラベルのコーティング剤塗工パターンの一例を示す平面図の
【図４】本発明の容器ラベルを容器に密着させた一例を示す正視図
【符号の説明】
【００３９】
１…ラベル
２…ラベル
３…熱収縮性フィルム層
４…印刷層
５…吸水層
６…筒状ラベル
７…袋状ラベル
８…背シール
９…背シール
１０…下層シール
１１…コーティング剤
１２…フィルム面または印刷面
１３…コーティング剤
１４…フィルム面または印刷面
１５…容器
１６…密着後のラベル
【図１】
2010076790.tif 000003
【図２】
2010076790.tif 000004
【図３】
2010076790.tif 000005
【図４】
2010076790.tif 000006